(57)【要約】【課題】真球状である比率が高く、また、強度を確保しつつ、中空率を高くできる中空樹脂粒子、その中空樹脂粒子を含む断熱層を備える感熱記録材料、および、真球状として、高い割合で得ることができ、また、強度を確保しつつ、中空率を高くできる中空樹脂粒子の製造方法を提供すること。【解決手段】中空樹脂粒子は、内部が中空であり、架橋性モノマーの重合体を含む中空樹脂粒子である。架橋性モノマーは、３つ以上の重合性二重結合を有する多官能モノマーを１種以上含有する。【選択図】なし【特許請求の範囲】
【請求項１】
内部が中空であり、架橋性モノマーの重合体を含む中空樹脂粒子であって、
前記架橋性モノマーは、３つ以上の重合性二重結合を有する多官能モノマーを１種以上含有することを特徴とする、中空樹脂粒子。
【請求項２】
前記重合体が、架橋性モノマーと、１つの重合性二重結合を有する単官能モノマーとの共重合体であることを特徴とする、請求項１に記載の中空樹脂粒子。
【請求項３】
前記架橋性モノマーが、重合性二重結合の数が互いに異なる２種以上の前記多官能モノマーを含有することを特徴とする、請求項１または２に記載の中空樹脂粒子。
【請求項４】
前記多官能モノマーおよび／または前記単官能モノマーは、（メタ）アクリロイルオキシ基を含むことを特徴とする、請求項１〜３のいずれか一項に記載の中空樹脂粒子。
【請求項５】
体積平均粒子径が、０．１μｍ以上５０μｍ以下であることを特徴とする、請求項１〜４のいずれか一項に記載の中空樹脂粒子。
【請求項６】
支持層と、断熱層と、感熱記録層とを順に備え、
前記断熱層は、請求項１〜５のいずれか一項に記載の中空樹脂粒子を含むことを特徴とする、感熱記録材料。
【請求項７】
水に、架橋性モノマーと疎水性溶剤とを混合し、前記架橋性モノマーにより前記疎水性溶剤を内包した架橋性モノマー液滴を得る工程、
前記架橋性モノマー液滴における前記架橋性モノマーを重合させて、前記疎水性溶剤を内包した前記架橋性モノマーの重合体を含む樹脂粒子を得る工程、および、
前記樹脂粒子おいて内包された前記疎水性溶剤を除去して、前記架橋性モノマーの重合体を含む、内部が中空である中空樹脂粒子を得る工程
を備え、
前記架橋性モノマーは、３つ以上の重合性二重結合を有する多官能モノマーを１種以上含有することを特徴とする、中空樹脂粒子の製造方法。
【発明の詳細な説明】
【技術分野】
【０００１】
本発明は、中空樹脂粒子、感熱記録材料、および、中空樹脂粒子の製造方法に関し、詳しくは、中空樹脂粒子、中空樹脂粒子を含む断熱層を備える感熱記録材料、および、中空樹脂粒子の製造方法に関する。
【背景技術】
【０００２】
従来、中空樹脂粒子は、感熱記録紙、熱転写受容紙などの感熱記録材料、農薬、医薬、香料、液晶、接着剤などの多くの分野において用いられている。
【０００３】
このような中空樹脂粒子としては、例えば、シェルおよび中空部を有し、シェルが、ジビニルベンゼンの重合体からなる中空高分子微粒子が提案されている（例えば、下記特許文献１の実施例１参照。）。
【先行技術文献】
【特許文献】
【０００４】
【特許文献１】特開２００４−１９００３８号公報
【発明の概要】
【発明が解決しようとする課題】
【０００５】
このような中空高分子微粒子において、断熱性、軽量性、光学的性質の改良などの観点から、中空高分子微粒子の中空率を高くすることが検討されるが、中空率を高くすると、中空高分子微粒子の強度が低下する傾向がある。
【０００６】
特許文献１の中空高分子微粒子は、ビニル基を２つ有するジビニルベンゼンの重合体からなるため、強度が低く、中空率を高くすると強度が顕著に低下するという不具合がある。
【０００７】
また、例えば、中空高分子微粒子を含む樹脂を基材に塗工する際、強度の観点から、中空高分子微粒子の形状を真球状にすることが求められる。
【０００８】
本発明は、真球状である比率が高く、また、強度を確保しつつ、中空率を高くできる中空樹脂粒子、その中空樹脂粒子を含む断熱層を備える感熱記録材料、および、真球状として、高い割合で得ることができ、また、強度を確保しつつ、中空率を高くできる中空樹脂粒子の製造方法を提供することにある。
【課題を解決するための手段】
【０００９】
本発明［１］は、内部が中空であり、架橋性モノマーの重合体を含む中空樹脂粒子であって、前記架橋性モノマーは、３つ以上の重合性二重結合を有する多官能モノマーを１種以上含有する、中空樹脂粒子である。
【００１０】
本発明［２］は、前記重合体が、架橋性モノマーと、１つの重合性二重結合を有する単官能モノマーとの共重合体である、上記［１］に記載の中空樹脂粒子を含んでいる。
【００１１】
本発明［３］は、前記架橋性モノマーが、重合性二重結合の数が互いに異なる２種以上の前記多官能モノマーを含有する、上記［１］または［２］に記載の中空樹脂粒子を含んでいる。
【００１２】
本発明［４］は、前記多官能モノマーおよび／または前記単官能モノマーは、（メタ）アクリロイルオキシ基を含む、上記［１］〜［３］のいずれか一項に記載の中空樹脂粒子を含んでいる。
【００１３】
本発明［５］は、体積平均粒子径が、０．１μｍ以上５０μｍ以下である、上記［１］〜［４］のいずれか一項に記載の中空樹脂粒子を含んでいる。
【００１４】
本発明［６］は、支持層と、断熱層と、感熱記録層とを順に備え、前記断熱層は、上記［１］〜［５］のいずれか一項に記載の中空樹脂粒子を含む、感熱記録材料を含んでいる。
【００１５】
本発明［７］は、水に、架橋性モノマーと疎水性溶剤とを混合し、前記架橋性モノマーにより前記疎水性溶剤を内包した架橋性モノマー液滴を得る工程、前記架橋性モノマー液滴における前記架橋性モノマーを重合させて、前記疎水性溶剤を内包した前記架橋性モノマーの重合体を含む樹脂粒子を得る工程、および、前記樹脂粒子おいて内包された前記疎水性溶剤を除去して、前記架橋性モノマーの重合体を含む、内部が中空である中空樹脂粒子を得る工程を備え、前記架橋性モノマーは、３つ以上の重合性二重結合を有する多官能モノマーを１種以上含有する、中空樹脂粒子の製造方法である。
【発明の効果】
【００１６】
本発明の中空樹脂粒子は、架橋性モノマーの重合体を含む中空樹脂粒子であって、架橋性モノマーは、３つ以上の重合性二重結合を有する多官能モノマーを１種以上含有する。そのため、真球状である比率が高く、また、強度を確保しつつ、中空率を高くできる。中空率が高いため、中空樹脂粒子の内部空間を大きくでき、断熱性に優れる。
【００１７】
本発明の感熱記録材料は、本発明の中空樹脂粒子を含む断熱層を備えるため、断熱性に優れる。
【００１８】
本発明の中空樹脂粒子の製造方法は、３つ以上の重合性二重結合を有する多官能モノマーを１種以上含有する架橋性モノマーを重合させて、疎水性溶剤を内包した架橋性モノマーの重合体を含む樹脂粒子を得る工程を備える。そのため、真球状として、高い割合で得ることができ、また、強度を確保しつつ、中空率が高い中空樹脂粒子を得ることができる。
【図面の簡単な説明】
【００１９】
【図１】図１は、本発明の感熱記録材料の一実施形態を示す断面図である。
【発明を実施するための形態】
【００２０】
中空樹脂粒子は、水に、架橋性モノマーと疎水性溶剤とを混合し、架橋性モノマーにより疎水性溶剤を内包した架橋性モノマー液滴を得る工程、架橋性モノマー液滴における架橋性モノマーを重合させて、疎水性溶剤を内包した架橋性モノマーの重合体を含む樹脂粒子を得る工程、および、樹脂粒子おいて内包された疎水性溶剤を除去して、架橋性モノマーの重合体を含み、内部が中空である中空樹脂粒子を得る工程を備える製造方法により、得ることができる。
【００２１】
水に、架橋性モノマーと疎水性溶剤とを混合し、架橋性モノマーにより疎水性溶剤を内包した架橋性モノマー液滴を得る工程では、まず、架橋性モノマーと疎水性溶剤とを混合して混合液を調製する。
【００２２】
架橋性モノマーは、３つ以上の重合性二重結合を有する多官能モノマー（以下、三官能以上モノマーとする。）を１種以上含有する。
【００２３】
三官能以上モノマーとしては、例えば、（メタ）アクリロイルオキシ基含有三官能以上モノマー（メタクリロイルオキシ基含有三官能以上モノマーおよび／またはアクリロイルオキシ基含有三官能以上モノマー）、アリル基含有三官能以上モノマーなどが挙げられる。
【００２４】
（メタ）アクリロイルオキシ基含有三官能以上モノマーは、例えば、トリメチロールプロパントリ（メタ）アクリレート、ペンタエリスリトールトリ（メタ）アクリレートなどの（メタ）アクリロイルオキシ基含有三官能モノマー（３つの重合性二重結合を有する三官能モノマー）、例えば、ジトリメチロールプロパンテトラ（メタ）アクリレート、ペンタエリスリトールテトラ（メタ）アクリレートなどの（メタ）アクリロイルオキシ基含有四官能モノマー（４つの重合性二重結合を有する四官能モノマー）、例えば、ジペンタエリスリトールペンタ（メタ）アクリレートなどの（メタ）アクリロイルオキシ基含有五官能モノマー（５つの重合性二重結合を有する五官能モノマー）、例えば、ジペンタエリスリトールヘキサ（メタ）アクリレートなどの（メタ）アクリロイルオキシ基含有六官能モノマー（６つの重合性二重結合を有する六官能モノマー）などが挙げられる。
【００２５】
なお、（メタ）アクリレートとは、アクリレートおよび／またはメタクリレートと定義される。
【００２６】
アリル基含有三官能以上モノマーとしては、例えば、トリアリルイソシアヌレートなどのアリル基含有三官能モノマー（３つの重合性二重結合を有する三官能モノマー）などが挙げられる。
【００２７】
三官能以上モノマーとしては、好ましくは、（メタ）アクリロイルオキシ基含有三官能以上モノマーが挙げられる。
【００２８】
すなわち、三官能以上モノマーは、好ましくは、（メタ）アクリロイルオキシ基を含む。
【００２９】
三官能以上モノマーが、（メタ）アクリロイルオキシ基を含めば、強度を向上させることができ、その結果、体積中空率を大きくできる。
【００３０】
また、三官能以上モノマーとしては、より好ましくは、（メタ）アクリロイルオキシ基含有四官能モノマー、（メタ）アクリロイルオキシ基含有五官能モノマー、（メタ）アクリロイルオキシ基含有六官能モノマーが挙げられる。
【００３１】
すなわち、より好ましくは、三官能以上モノマーは、４つ以上６以下の重合性二重結合を有する。
【００３２】
三官能以上モノマーが、４つ以上６以下の重合性二重結合を有すれば、より一層強度を向上させることができ、その結果、体積中空率をより一層大きくできる。
【００３３】
また、三官能以上モノマーとしては、さらに好ましくは、トリメチロールプロパントリ（メタ）アクリレート、ペンタエリスリトールトリ（メタ）アクリレート、ペンタエリスリトールテトラ（メタ）アクリレート、ジペンタエリスリトールペンタアクリレート、ジペンタエリスリトールヘキサアクリレート、とりわけ好ましくは、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレートが挙げられる。
【００３４】
架橋性モノマーは、１種類以上の三官能以上モノマーを含んでいる。また、架橋性モノマーは、２種以上の三官能以上モノマーを含んでもよい。
【００３５】
架橋性モノマーが、２種類以上の三官能以上モノマーを含む場合には、三官能以上モノマーは、重合性二重結合の数が互いに異なる２種以上の三官能以上モノマーを含有してもよい。
【００３６】
三官能以上モノマーの配合割合は、架橋性モノマーに対して、例えば、８５質量％以上であり、また、例えば、１００質量％以下、また、例えば、９９質量部以下である。
【００３７】
また、架橋性モノマーは、必要により、２つの重合性二重結合を有する二官能モノマーを含む。
【００３８】
二官能モノマーとしては、例えば、ジビニルベンゼン、ジビニルビフェニル、ジビニルナフタレンなどのビニル基含有二官能モノマー、例えば、ジアリルフタレートなどのアリル基含有二官能モノマー、例えば、エチレングリコールジ（メタ）アクリレート、テトラエチレングリコールジ（メタ）アクリレートなどの（メタ）アクリロイルオキシ基含有二官能モノマーなどが挙げられる。
【００３９】
二官能モノマーの配合割合は、三官能以上モノマーおよび二官能性モノマーの総量１００質量部に対して、例えば、３０質量部以下、好ましくは、１５質量部以下である。
【００４０】
二官能モノマーは、単独使用または２種類以上併用することができる。
【００４１】
架橋性モノマーは、好ましくは、二官能モノマーを含まず、三官能以上モノマーからなる。
【００４２】
疎水性溶剤としては、例えば、酢酸エチル、酢酸ブチルなどのエステル類、プロピレングリコールモノメチルエーテルアセテート、プロピレングリコールモノエチルエーテルアセテートなどのエーテルエステル類、ベンゼン、トルエン、キシレンなどの芳香族炭化水素類、ヘキサン、２−エチルヘキシル、シクロヘキサン、メチルシクロヘキサンなどの脂肪族炭化水素類などが挙げられ、好ましくは、エステル類、芳香族炭化水素類、脂肪族炭化水素類が挙げられ、より好ましくは、トルエン、ヘキサンが挙げられる。
【００４３】
疎水性溶剤は、単独使用または２種類以上併用することができる。
【００４４】
そして、架橋性モノマーと疎水性溶剤とを混合し、混合液を調製する。
【００４５】
疎水性溶剤の配合割合は、架橋性モノマー１００質量部に対して、例えば、８０質量部以上、好ましくは、２００質量部以上、より好ましくは、３５０質量部以上であり、また、例えば、６００質量部以下である。
【００４６】
混合液には、重合体を構成するモノマーとして、架橋性モノマーの他に、１つの重合性二重結合を有する単官能モノマーを配合することが好ましい。
【００４７】
単官能モノマーを配合すれば、立体障害によるビニル基の反応性低下が抑制され、強度を向上させることができ、その結果、体積中空率を大きくできる。
【００４８】
単官能モノマーとしては、例えば、（メタ）アクリロイルオキシ基含有単官能モノマー、ビニル基含有単官能モノマー、モノオレフィンなどが挙げられる。
【００４９】
（メタ）アクリロイルオキシ基含有単官能モノマーは、例えば、（メタ）アクリル酸、例えば、（メタ）アクリル酸メチル、（メタ）アクリル酸エチル、（メタ）アクリル酸ブチル、（メタ）アクリル酸２−エチルエキシルなどの（メタ）アクリル酸アルキルエステル、例えば、（メタ）アクリル酸シクロヘキシル、（メタ）アクリル酸フェニルなどの環構造含有（メタ）アクリル酸エステル、例えば、（メタ）アクリル酸β−ヒドロキシエチル、（メタ）アクリル酸γ−ヒドロキシブチル、（メタ）アクリル酸δ−ヒドロキシブチルなどの（メタ）アクリル酸ヒドロキシアルキルエステル、例えば、（メタ）アクリル酸γ−アミノプロピル、（メタ）アクリル酸γ−Ｎ，Ｎ−ジエチルアミノプロピルなどの（メタ）アクリル酸アミノアルキルエステルなどが挙げられる。
【００５０】
ビニル基含有単官能モノマーは、例えば、スチレン、α−メチルスチレン、ビニルトルエン、α−クロロスチレン、ｏ−クロロスチレン、ｍ−クロロスチレン、ｐ−クロロスチレン、スチレンスルホン酸ナトリウム、ビニルビフェニル、ビニルナフタレンなどの芳香族ビニルモノマー、例えば、ビニルメチルエーテル、ビニルエチルエーテル、ビニルｎ−ブチルエーテル、ビニルフェニルエーテル、ビニルシクロヘキシルエーテルなどのビニルエーテル、例えば、塩化ビニル、塩化ビニリデンなどのハロゲン化ビニルモノマーなどが挙げられる。
【００５１】
モノオレフィンとしては、例えば、エチレン、プロピレン、１−ブテン、１−ペンテン、４−メチル−１−ペンテンなどが挙げられる。
【００５２】
単官能モノマーとしては、好ましくは、（メタ）アクリロイルオキシ基含有単官能モノマーが挙げられる。
【００５３】
すなわち、単官能モノマーは、好ましくは、（メタ）アクリロイルオキシ基を含む。
【００５４】
単官能モノマーが、（メタ）アクリロイルオキシ基を含めば、（メタ）アクリロイルオキシ基を有する三官能以上モノマーとの共重合性が良く、反応率が向上し、強度を向上させることができ、その結果、体積中空率を大きくできる。
【００５５】
また、単官能モノマーとしては、より好ましくは、（メタ）アクリル酸、（メタ）アクリル酸アルキルエステル、さらに好ましくは、炭素数１〜４のアルキル部分を有する（メタ）アクリル酸アルキルエステル、とりわけ好ましくは、メタクリル酸、メタクリル酸メチルが挙げられる。
【００５６】
単官能モノマーとしてメタクリル酸を用いると、粒子安定性が向上し、凝集物が少なくなり、収率が向上する。
【００５７】
単官能モノマーの配合割合は、三官能以上モノマーおよび単官能モノマーの総量１００質量部に対して、例えば、２質量部以上であり、また、例えば、８質量部以下である。
【００５８】
また、単官能モノマーの配合割合は、架橋性モノマーに対して、例えば、３質量％以上であり、また、例えば、１０質量％以下である。
【００５９】
単官能モノマーは、単独使用または２種類以上併用することができる。単官能モノマーを２種類併用する場合には、好ましくは、（メタ）アクリル酸および（メタ）アクリル酸アルキルエステルを併用、より好ましくは、メタクリル酸およびメタクリル酸メチルを併用する。
【００６０】
（メタ）アクリル酸および（メタ）アクリル酸アルキルエステルを併用する場合には、（メタ）アクリル酸および（メタ）アクリル酸アルキルエステルの総量１００質量部に対して、（メタ）アクリル酸の配合割合は、例えば、４０質量部以上であり、また、例えば、６０質量部以下であり、また、（メタ）アクリル酸アルキルエステルの配合割合は、例えば、４０質量部以上であり、また、例えば、６０質量部以下である。
【００６１】
また、三官能以上モノマーと単官能モノマーとの組合せとしては、好ましくは、（メタ）アクリロイルオキシ基含有三官能以上モノマーと（メタ）アクリロイルオキシ基含有単官能モノマーとの組合せが挙げられる。
【００６２】
すなわち、好ましくは、三官能以上モノマーおよび単官能モノマーの両方が、（メタ）アクリロイルオキシ基を含む。
【００６３】
三官能以上モノマーおよび単官能モノマーの両方が、（メタ）アクリロイルオキシ基を含めば、（メタ）アクリロイルオキシ基を有する三官能以上モノマーとの共重合性が良く、反応率が向上し、より一層強度を向上させることができ、その結果、より一層体積中空率を大きくできる。
【００６４】
また、混合液には、重合開始剤を配合することもできる。
【００６５】
重合開始剤としては、例えば、２，２’−アゾビスイソブチロニトリル、２，２’−アゾビス（２，４−ジメチルバレロニトリル）、２，２’−アゾビス（２−メチルブチロニトリル）、アゾビスイソブチロニトリルなどのアゾ化合物、例えば、クメンヒドロペルオキシド、ｔ−ブチルヒドロペルオキシド、ジクミルペルオキシド、ジ−ｔ−ブチルペルオキシドなどのペルオキシド化合物、例えば、過酸化ベンゾイル、過酸化ラウロイルなどの有機過酸化物などの油溶性重合開始剤が挙げられ、好ましくは、アゾ化合物、より好ましくは、２，２’−アゾビス（２−メチルブチロニトリル）が挙げられる。
【００６６】
重合開始剤の配合割合は、架橋性モノマー１００質量部に対して、例えば、０．１質量部以上、好ましくは、１質量部以上であり、例えば、５質量部以下である。
【００６７】
次いで、水に、混合液を添加し、撹拌する。
【００６８】
混合液の添加割合は、水１００部に対して、例えば、２０質量部以上であり、また、例えば、１２０質量部以下、好ましくは、９０質量部以下、より好ましくは、５０質量部以下である。
【００６９】
水には、好ましくは、予め、分散剤を配合する。
【００７０】
分散剤としては、例えば、ポリビニルアルコール、メチルセルロース、エチルセルロース、ポリアクリル酸、ポリアクリルイミド、ポリエチレンオキシド、ポリ（ハイドロオキシステアリン酸−ｇ−メタクリル酸メチル−ｃｏ−メタクリル酸）共重合体などの高分子分散剤、例えば、ノニオン系界面活性剤、例えば、アニオン系界面活性剤、例えば、両性界面活性剤などが挙げられ、好ましくは、高分子分散剤、より好ましくは、ポリビニルアルコールが挙げられる。
【００７１】
分散剤の配合割合は、架橋性モノマー１００質量部に対して、例えば、１質量部以上、好ましくは、３質量部以上であり、また、例えば、１０質量部以下である。
【００７２】
水に、撹拌する方法として、例えば、ホモミキサー（ホモミクサー）、超音波ホモジナイザー、加圧式ホモジナイザー、マイルダー、多孔膜圧入分散機などの分散機が用いられ、好ましくは、ホモミキサーが用いられる。
【００７３】
攪拌条件は、適宜設定され、ホモミキサーを用いる場合には、その回転数を、例えば、５００ｒｐｍ以上に、例えば、３００００ｒｐｍ以下に設定する。攪拌時間は、例えば、１分間以上、好ましくは、２分間以上であり、また、１時間以下である。攪拌温度は、例えば、２０℃以上であり、また、例えば、３０℃以下である。
【００７４】
このとき、水中に疎水性溶剤が分散される一方、疎水性溶剤と水とは親和せず、架橋性モノマーおよび必要により配合される単官能モノマーが疎水性溶剤よりも相対的に水と親和することから、架橋性モノマーおよび必要により配合される単官能モノマーは、水と疎水性溶剤との間に介在する。そして、上記の攪拌を続けるにつれて、水と疎水性溶剤との間に介在する架橋性モノマーおよび必要により配合される単官能モノマーは、疎水性溶剤を包むように、液滴を形成する。
【００７５】
これにより、架橋性モノマーおよび必要により配合される単官能モノマーにより疎水性溶剤を内包する架橋性モノマー液滴が得られる。
【００７６】
また、このような架橋性モノマー液滴は、水中に分散されている。つまり、架橋性モノマー液滴を含む水分散液が得られる。
【００７７】
また、多孔膜圧入分散機を用いる場合には、粒子径分布の小さい架橋性モノマー液滴を得ることができ、得られる中空樹脂粒子（後述）の体積平均粒子径分布も小さくなる。
【００７８】
架橋性モノマー液滴の平均粒子径は、例えば、０．１μｍ以上、好ましくは、０．５μｍ以上であり、また、例えば、５０μｍ以下、好ましくは、３０μｍ以下である。
【００７９】
上記の平均粒子径は、動的光散乱法により求めることができる。
【００８０】
続いて、架橋性モノマー液滴における架橋性モノマーを重合させて、疎水性溶剤を内包した架橋性モノマーの重合体を含む樹脂粒子を得る工程では、架橋性モノマー液滴における架橋性モノマーおよび必要により配合される単官能モノマーを重合させる。
【００８１】
架橋性モノマーおよび必要により配合される単官能モノマーを重合させるには、不活性ガス雰囲気下（例えば、窒素ガス、アルゴンなど）で、水分散液を撹拌しながら加熱する。
【００８２】
加熱温度としては、例えば、３０℃以上、好ましくは、５０℃以上であり、また、例えば、９０℃以下、好ましくは、８０℃以下であり、また、加熱時間は、例えば、３時間以上、好ましくは、１２時間以上であり、また、例えば、３６時間以下である。
【００８３】
この重合では、疎水性溶剤と水との界面で架橋性モノマーおよび必要により配合される単官能モノマーが重合する。すなわち、架橋性モノマー液滴の表面の架橋性モノマーおよび必要により配合される単官能モノマーが重合する。
【００８４】
そのため、この重合により、疎水性溶剤を内包した架橋性モノマーの重合体を含む、好ましくは、架橋性モノマーと単官能モノマーとの共重合体からなる、樹脂粒子が得られる。
【００８５】
このような樹脂粒子は、水中に分散されている。
【００８６】
最後に、樹脂粒子おいて内包された疎水性溶剤を除去して、架橋性モノマーの重合体（好ましくは、架橋性モノマーと単官能モノマーとの共重合体）を含み、内部が中空である中空樹脂粒子を得る工程では、樹脂粒子おいて内包された疎水性溶剤を除去する。
【００８７】
樹脂粒子おいて内包された疎水性溶剤を除去するには、この水分散液を、減圧し、架橋性モノマーの重合体（好ましくは、架橋性モノマーと単官能モノマーとの共重合体）に内包された疎水性溶剤を気化させ、空気と置換する。その結果、樹脂粒子の内部が中空となる。
【００８８】
これにより、架橋性モノマーの重合体を含み、好ましくは、架橋性モノマーと単官能モノマーとの共重合体からなり、内部が中空である中空樹脂粒子が得られる。
【００８９】
中空樹脂粒子が、架橋性モノマーと単官能モノマーとの共重合体からなれば、強度を向上させることができ、その結果、体積中空率を大きくできる。
【００９０】
このような中空樹脂粒子は、水中に分散されている。
【００９１】
この中空樹脂粒子は、内部が中空である。そして、この中空樹脂粒子は、架橋性モノマーの重合体を含む中空樹脂粒子であって、架橋性モノマーは、３つ以上の重合性二重結合を有する多官能モノマーを１種以上含有するため、高架橋の三次元ネットワークが形成され、粒子が高強度化され、疎水性溶剤を除去する際に生まれる負圧に粒子が耐えることができ、高い割合で、真球状の粒子として得られ、真球状である比率が高い。
【００９２】
具体的には、真球状の中空樹脂粒子の割合は、得られた中空樹脂粒子に対して、例えば、８０％以上、好ましくは、９０％以上であり、また、例えば、１００％以下である。
【００９３】
なお、真球状の中空樹脂粒子の割合の測定方法は、後述する実施例で詳述する。
【００９４】
中空樹脂粒子の形状が真球状であれば、強度を向上させることができる。
【００９５】
また、この中空樹脂粒子では、架橋性モノマーは、３つ以上の重合性二重結合を有する多官能モノマーを１種以上含有するため、２つのビニル基を有するジビニルベンゼン（２つの重合性二重結合を有する）の重合体からなる特許文献１の中空高分子微粒子と比べて、架橋密度を向上させることができ、強度を向上させることができる。
【００９６】
そのため、例えば、中空樹脂粒子を含む樹脂を基材に塗工した後に、キャレンダー処理を施しても、中空樹脂粒子の破壊を抑制することができる。
【００９７】
また、強度が高いため、体積中空率を高くすることができる。
【００９８】
具体的には、中空樹脂粒子の体積中空率は、例えば、３０％以上、好ましくは、６０％以上であり、また、例えば、９５％以下、好ましくは、８５％以下である。
【００９９】
中空樹脂粒子の体積中空率が、上記の上限以下であれば、強度に優れる。
【０１００】
中空樹脂粒子の体積中空率が、上記の下限以上であれば、断熱性に優れる。
【０１０１】
なお、体積中空率の測定方法は、後述する実施例で詳述する。
【０１０２】
また、中空樹脂粒子の内部（中空部分）に、香料、染料、蓄熱材、薬剤、紫外吸収剤、無機顔料などを内包させることもできる。
【０１０３】
また、中空樹脂粒子の体積平均粒子径は、例えば、０．１μｍ以上、好ましくは、０．５μｍ以上、より好ましくは、１μｍ以上であり、また、例えば、５０μｍ以下、好ましくは、３０μｍ以下、より好ましくは、２０μｍ以下である。
【０１０４】
なお、体積平均粒子径の測定方法は、後述する実施例で詳述する。
【０１０５】
中空樹脂粒子の体積平均粒子径が、上記の上限以下であれば、例えば、中空樹脂粒子を含む樹脂を基材に塗工する際、塗膜の平滑性が向上する。
【０１０６】
中空樹脂粒子の体積平均粒子径が、上記の下限以上であれば、断熱性に優れる。
【０１０７】
このようにして得られた中空樹脂粒子は、分散液のままで使用してもよく、また、必要により、濾過、水洗、乾燥し、粉体の形態で、各種用途に用いることができる。
【０１０８】
なお、上記した説明では、架橋性モノマーと疎水性溶剤と重合開始剤とを混合して混合液を調製し、水に混合液を添加したが、架橋性モノマーと疎水性溶剤と重合開始剤とを予め混合することなく、別々に、水に添加することもできる。
【０１０９】
このような中空樹脂粒子は、例えば、感熱記録材料、農薬、医薬、香料、液晶、接着剤などの分野において用いることができ、とりわけ、感熱記録材料に、好適に用いることができる。
【０１１０】
そのため、支持層と、断熱層と、感熱記録層とを順に備える感熱記録材料において、この中空樹脂粒子を断熱層に含有させることが好適である。
【０１１１】
具体的には、図１において、感熱記録材料１は、支持層２と、断熱層３と、感熱記録層４とを順に備える。
【０１１２】
感熱記録材料１は、熱によって、色を変化させる材料であって、例えば、感熱記録紙、熱転写受容紙などが挙げられる。
【０１１３】
支持層２としては、例えば、紙、プラスチックシートなどが挙げられる。支持層２の厚みは、目的および用途に応じて、適宜設定される。
【０１１４】
断熱層３は、感熱記録層４を発色させるために感熱ヘッドから与えられる熱の放散を防ぐ層である。
【０１１５】
断熱層３は、上記の中空樹脂粒子と、ポリビニルアルコール、ポリアクリルアミド、スチレン／ブタジエン  エマルション、アクリルエマルションなどのバインダー樹脂とを含む。
【０１１６】
中空樹脂粒子およびバインダー樹脂の配合割合は、目的および用途に応じて、適宜設定される。
【０１１７】
断熱層３の厚みは、目的および用途に応じて、適宜設定される。
【０１１８】
感熱記録層４は、上記のバインダー樹脂と、染料と、顕色剤とを含む。
【０１１９】
染料としては、例えば、フロオラン系有機染料、トリアリルメタン系有機染料、フェノキシアジン系有機染料などの公知の塩基性有機染料が挙げられる。
【０１２０】
顕色剤としては、特に制限されず、例えば、フェノール性化合物、芳香族カルボン酸などの公知の顕色剤が挙げられる。
【０１２１】
バインダー樹脂、染料および顕色剤の配合割合は、目的および用途に応じて、適宜設定される。
感熱記録層４の厚みは、目的および用途に応じて、適宜設定される。
【０１２２】
感熱記録材料１を製造するには、まず、支持層２上に、断熱層３を形成する。
【０１２３】
断熱層３を形成するには、中空樹脂粒子とバインダー樹脂との混合物を、カーテンコート法、ロールコート法、ブレードコート法などの公知のコート法によって、塗布し、その後、乾燥させる。
【０１２４】
次いで、断熱層３上に、感熱記録層４を形成する。
【０１２５】
感熱記録層４を形成するには、上記のバインダー樹脂と、染料と、顕色剤との混合物を、カーテンコート法、ロールコート法、ブレードコート法などの公知のコート法によって、塗布し、その後、乾燥させる。
【０１２６】
これにより、感熱記録材料１が得られる。
【０１２７】
そして、このような感熱記録材料１において、断熱層３は上記の中空樹脂粒子を含んでいる。そのため、感熱記録材料１は、断熱性に優れる。
【０１２８】
また、上記した説明では、感熱記録材料１は、支持層２、断熱層３および感熱記録層４からなるが、例えば、支持層２と断熱層３との間や、断熱層３と感熱記録層４との間に、中間層（図示せず）が介在されていてもよい。
【０１２９】
また、感熱記録層４の上に、オーバーコート層（図示せず）が配置されていてもよい。このような場合には、感熱記録材料１は、支持層２と、断熱層３と、感熱記録層４と、オーバーコート層（図示せず）とを順に備える。
【０１３０】
また、支持層２の下に、バックコート層（図示せず）が配置されていてもよい。このような場合には、感熱記録材料１は、バックコート層（図示せず）と、支持層２と、断熱層３と、感熱記録層４とを順に備える。
【０１３１】
また、感熱記録材料１は、上記のオーバーコート層（図示せず）および上記のバックコート層（図示せず）の両方を備えることもできる。このような場合には、感熱記録材料１は、バックコート層（図示せず）と、支持層２と、断熱層３と、感熱記録層４とオーバーコート層（図示せず）とを順に備える。
【実施例】
【０１３２】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、以下の記載において特に言及がない限り、「部」および「％」は質量基準である。
【０１３３】
１．  成分の詳細
各実施例および各比較例で用いた各成分を以下に記載する。
ＥＧＤＭＡ：エチレングリコールジメタクリレート
ＤＶＢ：ジビニルベンゼン
ＴＭＰＴＡ：トリメチロールプロパントリアクリレート
ＰＥＴＡ：ペンタエリスリトールトリアクリレート
ＴＡＩＣ：トリアリルイソシアヌレート
ＰＥＴＴＡ：ペンタエリスリトールテトラアクリレート
ＤＰＰＡ：ジペンタエリスリトールペンタアクリレート
ＤＰＨＡ：ジペンタエリスリトールヘキサアクリレート
ＭＡＡ：メタクリル酸
ＭＭＡ：メタクリル酸メチル
ＰＶＡ２１０：ポリビニルアルコール、クラレ社製
Ｖ−５９：２，２−アゾビス（２−メチルブチロニトリル）
２．中空樹脂粒子の調製
実施例１
３つ以上の重合性二重結合を有する多官能モノマーとして、ＴＭＰＴＡ  １９質量部、重合開始剤として、Ｖ−５９  ０．４質量部、疎水性溶剤として、トルエン５６質量部およびヘキサン２４質量部を混合した混合液を調製した。そして、分散剤として、ＰＶＡ２１０  ５質量部を配合した蒸留水４００質量部に、この混合液を混合し、その後、ホモジナイザーを用い、攪拌速度１０００ｒｐｍ、室温（２５℃）の条件下で、撹拌し、水分散液を得た。
【０１３４】
得られた架橋性モノマー液滴の平均粒子径が１４μｍ程度であった。
【０１３５】
次いで、水分散液を窒素ガス雰囲気下で、撹拌しながら７０℃で加熱し、２４時間重合させた。これにより、疎水性溶剤を内包した樹脂粒子を含む水分散液を得た。
【０１３６】
得られた水分散液を減圧し、樹脂粒子に内包された疎水性溶剤を留去し、中空樹脂粒子を含む水分散液を得た。
【０１３７】
実施例２〜実施例１２、比較例１〜比較例６
配合処方を、表１の記載に従って変更した以外は、実施例１と同様に処理して、中空樹脂粒子を含む水分散液を得た。
【０１３８】
３．評価
（体積平均粒子径）
各実施例および各比較例の中空樹脂粒子について、中空樹脂粒子の体積平均粒子径を測定した。具体的には、試料１ｇと蒸留水１０ｇとを３０ｍLガラス製サンプル瓶に採取し、マグネティックスターラーで５分間撹拌した後、粒度分析計マイクロトラックＨＲＡ(日機装株式会社製)を用い、下記条件で粒度分布測定を実施した。
【０１３９】
Ｐａｒｔｉｃｌｅ  Ｔｒａｎｓｐａｒｅｎｃｙ        ＝Ｔｒａｎｓｐ
Ｓｐｈｅｒｉｃａｌ  Ｐａｒｔｉｃｌｅｓ            ＝Ｙeｓ
Ｐａｒｔｉｃｌｅ  Ｒｅｆｒａｃｔｉｖｅ  Ｉｎｄｅｘ＝１．５０
Ｆｌｕｉｄ  Ｒｅｆｒａｃｔｉｖｅ  Ｉｎｄｅｘ      ＝１．３３３
その結果を表１に示す。
（形状および体積中空率）
各実施例および各比較例の中空樹脂粒子について、中空樹脂粒子の形状を観察し、また、その体積中空率を測定した。具体的には、中空樹脂粒子を含む水分散液をアルミホイル上に塗布し、４０℃で１２時間以上乾燥し、塗膜を得た。次いで、この塗膜を、液体窒素に浸して凍結させた後、速やかに切断し、得られた切断面を電子顕微鏡により観察した。無作為に選んだ１０個の中空樹脂粒子の粒子径および中空部分の径を測定し、体積中空率を計算した。得られた体積中空率の平均値を中空樹脂粒子の体積中空率とした。
【０１４０】
その結果を表１に示す。
（真球状の中空樹脂粒子の割合）
各実施例及び各比較例の中空樹脂粒子について、真球状の中空樹脂粒子の割合を算出した。具体的には、中空樹脂粒子を含む水分散液をアルミホイル上に塗布し、４０℃で１２時間以上乾燥し、塗膜を得た。得られた塗膜表面を電子顕微鏡により観察し、無作為に選んだ５０個の中空樹脂粒子の内、真球状を維持している粒子の割合を算出した。その結果を表１に示す。
（強度評価：キャレンダー試験）
各実施例および各比較例の中空樹脂粒子について、中空樹脂粒子の強度を測定した。具体的には、蒸留水で不揮発分１０％に調整した中空樹脂粒子を含む水分散液を市販のコート紙（坪量７４ｇ／ｍ２）の片面に、乾燥後の塗布量が２ｇ／ｍ２となるように塗布し、エアドライヤー方式にて８０℃で１分間乾燥させて、中空樹脂粒子を含む層（中空樹脂粒子層）を設け、中空樹脂粒子が塗工された塗工紙を得た。キャレンダー装置（「卓上キャレンダー  単板型」  由利ロール社製）を用いて、室温、線圧２００ｋｇ／ｃｍ、処理速度２ｍ／分で、この塗工紙にキャレンダー処理を施した。キャレンダー処理後の塗工紙の中空樹脂粒子層側の表面と、中空樹脂粒子層の切断面を、走査型電子顕微鏡により倍率２０００倍で観察した。中空樹脂粒子層の切断面は、塗工紙を液体窒素に浸して凍結させた後、速やかに切断することにより得た。
【０１４１】
強度に関して次の基準で優劣を評価した。その結果を表１に示す。
◎：表面の粒子が形状を維持している
○：表面の粒子が形状をほぼ維持している
△：表面の粒子の内、約半分が潰れている
×：表面の粒子がすべて潰れている
（合成後の凝集物量）
各実施例および各比較例の中空樹脂粒子について、凝集物発生量を測定した。具体的には、合成したエマルション１００ｇを３００メッシュのステンレス金網で濾過し、１５０℃で２０分間乾燥させて、残渣重量を測定し、濾過したエマルションに対する重量比率を計算することにより凝集物量を得た。
【０１４２】
【表１】
2020033503.tif 000002
【０１４３】
４．考察
架橋性モノマーが、３つ以上の重合性二重結合を有する多官能モノマーを１種以上含有する実施例１〜実施例１２は、真球状粒子の割合が高く、また、強度を確保しつつ、体積中空率が高い。このことから、架橋性モノマーが、３つ以上の重合性二重結合を有する多官能モノマーを含有すれば、強度および体積中空率の両方に優れた真球状の中空樹脂粒子を得ることができたとわかる。
【０１４４】
一方、架橋性モノマーが、３つ以上の重合性二重結合を有する多官能モノマーを含有しない比較例１〜比較例６では、比較例１のように、真球状粒子の割合が高く、強度が高いものの、体積中空率が小さくなったり、また、比較例２〜比較例６のように、体積中空率が大きいものの、真球状粒子の割合が低く、強度も低くなった。このことから、架橋性モノマーが、３つ以上の重合性二重結合を有する多官能モノマーを含有しなければ、強度および体積中空率の両方に優れた真球状の中空樹脂粒子を得ることができなかったとわかる。
【図１】
2020033503.tif 000003
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
内部が中空であり、架橋性モノマーの重合体を含む中空樹脂粒子であって、
前記架橋性モノマーは、３つ以上の重合性二重結合を有する多官能モノマー１種以上含有し、
前記重合体が、架橋性モノマーと、１つの重合性二重結合を有する単官能モノマーとの共重合体であり、
前記単官能モノマーの配合割合は、前記３つ以上の重合性二重結合を有する多官能モノマーおよび前記単官能モノマーの総量１００質量部に対して、２質量部以上８質量部以下であることを特徴とする、中空樹脂粒子。
【請求項２】
前記架橋性モノマーが、重合性二重結合の数が互いに異なる２種以上の前記３つ以上の重合性二重結合を有する多官能モノマーを含有することを特徴とする、請求項１に記載の中空樹脂粒子。
【請求項３】
前記３つ以上の重合性二重結合を有する多官能モノマーおよび／または前記単官能モノマーは、（メタ）アクリロイルオキシ基を含むことを特徴とする、請求項１または２に記載の中空樹脂粒子。
【請求項４】
体積平均粒子径が、０．１μｍ以上５０μｍ以下であることを特徴とする、請求項１〜３のいずれか一項に記載の中空樹脂粒子。
【請求項５】
支持層と、断熱層と、感熱記録層とを順に備え、
前記断熱層は、請求項１〜４のいずれか一項に記載の中空樹脂粒子を含むことを特徴とする、感熱記録材料。
【請求項６】
水に、架橋性モノマーと疎水性溶剤とを混合し、前記架橋性モノマーにより前記疎水性溶剤を内包した架橋性モノマー液滴を得る工程、
前記架橋性モノマー液滴における前記架橋性モノマーを重合させて、前記疎水性溶剤を内包した前記架橋性モノマーの重合体を含む樹脂粒子を得る工程、および、
前記樹脂粒子おいて内包された前記疎水性溶剤を除去して、前記架橋性モノマーの重合体を含む、内部が中空である中空樹脂粒子を得る工程
を備え、
前記架橋性モノマーは、３つ以上の重合性二重結合を有する多官能モノマー１種以上を含有し、
前記架橋性モノマーの重合体が、前記架橋性モノマーと、１つの重合性二重結合を有する単官能モノマーとの共重合体であり、
前記単官能モノマーの配合割合は、前記３つ以上の重合性二重結合を有する多官能モノマーおよび前記単官能モノマーの総量１００質量部に対して、２質量部以上８質量部以下であることを特徴とする、中空樹脂粒子の製造方法。
【手続補正２】
【補正対象書類名】明細書
【補正対象項目名】０１３３
【補正方法】変更
【補正の内容】
【０１３３】
１．  成分の詳細
各実施例、各比較例および各参考比較例で用いた各成分を以下に記載する。
ＥＧＤＭＡ：エチレングリコールジメタクリレート
ＤＶＢ：ジビニルベンゼン
ＴＭＰＴＡ：トリメチロールプロパントリアクリレート
ＰＥＴＡ：ペンタエリスリトールトリアクリレート
ＴＡＩＣ：トリアリルイソシアヌレート
ＰＥＴＴＡ：ペンタエリスリトールテトラアクリレート
ＤＰＰＡ：ジペンタエリスリトールペンタアクリレート
ＤＰＨＡ：ジペンタエリスリトールヘキサアクリレート
ＭＡＡ：メタクリル酸
ＭＭＡ：メタクリル酸メチル
ＰＶＡ２１０：ポリビニルアルコール、クラレ社製
Ｖ−５９：２，２−アゾビス（２−メチルブチロニトリル）
２．中空樹脂粒子の調製
実施例１
３つ以上の重合性二重結合を有する多官能モノマーとして、ＴＭＰＴＡ  １９質量部、重合開始剤として、Ｖ−５９  ０．４質量部、疎水性溶剤として、トルエン５６質量部およびヘキサン２４質量部を混合した混合液を調製した。そして、分散剤として、ＰＶＡ２１０  ５質量部を配合した蒸留水４００質量部に、この混合液を混合し、その後、ホモジナイザーを用い、攪拌速度１０００ｒｐｍ、室温（２５℃）の条件下で、撹拌し、水分散液を得た。
【手続補正３】
【補正対象書類名】明細書
【補正対象項目名】０１３７
【補正方法】変更
【補正の内容】
【０１３７】
実施例２〜実施例４、実施例６、実施例８〜実施例１２、比較例１〜比較例６、参考比較例５および参考比較例７
配合処方を、表１の記載に従って変更した以外は、実施例１と同様に処理して、中空樹脂粒子を含む水分散液を得た。
【手続補正４】
【補正対象書類名】明細書
【補正対象項目名】０１３８
【補正方法】変更
【補正の内容】
【０１３８】
３．評価
（体積平均粒子径）
各実施例、各比較例および各参考比較例の中空樹脂粒子について、中空樹脂粒子の体積平均粒子径を測定した。具体的には、試料１ｇと蒸留水１０ｇとを３０ｍLガラス製サンプル瓶に採取し、マグネティックスターラーで５分間撹拌した後、粒度分析計マイクロトラックＨＲＡ(日機装株式会社製)を用い、下記条件で粒度分布測定を実施した。
【手続補正５】
【補正対象書類名】明細書
【補正対象項目名】０１３９
【補正方法】変更
【補正の内容】
【０１３９】
Ｐａｒｔｉｃｌｅ  Ｔｒａｎｓｐａｒｅｎｃｙ        ＝Ｔｒａｎｓｐ
Ｓｐｈｅｒｉｃａｌ  Ｐａｒｔｉｃｌｅｓ            ＝Ｙeｓ
Ｐａｒｔｉｃｌｅ  Ｒｅｆｒａｃｔｉｖｅ  Ｉｎｄｅｘ＝１．５０
Ｆｌｕｉｄ  Ｒｅｆｒａｃｔｉｖｅ  Ｉｎｄｅｘ      ＝１．３３３
その結果を表１に示す。
（形状および体積中空率）
各実施例、各比較例および各参考比較例の中空樹脂粒子について、中空樹脂粒子の形状を観察し、また、その体積中空率を測定した。具体的には、中空樹脂粒子を含む水分散液をアルミホイル上に塗布し、４０℃で１２時間以上乾燥し、塗膜を得た。次いで、この塗膜を、液体窒素に浸して凍結させた後、速やかに切断し、得られた切断面を電子顕微鏡により観察した。無作為に選んだ１０個の中空樹脂粒子の粒子径および中空部分の径を測定し、体積中空率を計算した。得られた体積中空率の平均値を中空樹脂粒子の体積中空率とした。
【手続補正６】
【補正対象書類名】明細書
【補正対象項目名】０１４０
【補正方法】変更
【補正の内容】
【０１４０】
その結果を表１に示す。
（真球状の中空樹脂粒子の割合）
各実施例、各比較例および各参考比較例の中空樹脂粒子について、真球状の中空樹脂粒子の割合を算出した。具体的には、中空樹脂粒子を含む水分散液をアルミホイル上に塗布し、４０℃で１２時間以上乾燥し、塗膜を得た。得られた塗膜表面を電子顕微鏡により観察し、無作為に選んだ５０個の中空樹脂粒子の内、真球状を維持している粒子の割合を算出した。その結果を表１に示す。
（強度評価：キャレンダー試験）
各実施例、各比較例および各参考比較例の中空樹脂粒子について、中空樹脂粒子の強度を測定した。具体的には、蒸留水で不揮発分１０％に調整した中空樹脂粒子を含む水分散液を市販のコート紙（坪量７４ｇ／ｍ２）の片面に、乾燥後の塗布量が２ｇ／ｍ２となるように塗布し、エアドライヤー方式にて８０℃で１分間乾燥させて、中空樹脂粒子を含む層（中空樹脂粒子層）を設け、中空樹脂粒子が塗工された塗工紙を得た。キャレンダー装置（「卓上キャレンダー  単板型」  由利ロール社製）を用いて、室温、線圧２００ｋｇ／ｃｍ、処理速度２ｍ／分で、この塗工紙にキャレンダー処理を施した。キャレンダー処理後の塗工紙の中空樹脂粒子層側の表面と、中空樹脂粒子層の切断面を、走査型電子顕微鏡により倍率２０００倍で観察した。中空樹脂粒子層の切断面は、塗工紙を液体窒素に浸して凍結させた後、速やかに切断することにより得た。
【手続補正７】
【補正対象書類名】明細書
【補正対象項目名】０１４１
【補正方法】変更
【補正の内容】
【０１４１】
強度に関して次の基準で優劣を評価した。その結果を表１に示す。
◎：表面の粒子が形状を維持している
○：表面の粒子が形状をほぼ維持している
△：表面の粒子の内、約半分が潰れている
×：表面の粒子がすべて潰れている
（合成後の凝集物量）
各実施例、各比較例および各参考比較例の中空樹脂粒子について、凝集物発生量を測定した。具体的には、合成したエマルション１００ｇを３００メッシュのステンレス金網で濾過し、１５０℃で２０分間乾燥させて、残渣重量を測定し、濾過したエマルションに対する重量比率を計算することにより凝集物量を得た。
【手続補正８】
【補正対象書類名】明細書
【補正対象項目名】０１４２
【補正方法】変更
【補正の内容】
【０１４２】
【表１】
2020033503.tif 000004
【手続補正９】
【補正対象書類名】明細書
【補正対象項目名】０１４３
【補正方法】変更
【補正の内容】
【０１４３】
４．考察
架橋性モノマーが、３つ以上の重合性二重結合を有する多官能モノマーを１種以上含有する実施例１〜実施例４、実施例６、実施例８〜実施例１２、参考比較例５および参考比較例７は、真球状粒子の割合が高く、また、強度を確保しつつ、体積中空率が高い。このことから、架橋性モノマーが、３つ以上の重合性二重結合を有する多官能モノマーを含有すれば、強度および体積中空率の両方に優れた真球状の中空樹脂粒子を得ることができたとわかる。